БИТУМНОЕ ВЯЖУЩЕЕ ДЛЯ ПОРИСТЫХ ДОРОЖНЫХ ПОКРЫТИЙ

1. Битумное вяжущее, включающее от 85 до 97,5 мас.ч. битума и от 16 до 2,5 мас.ч. полимерной композиции, где полимерная композиция содержит:
(i) от 2 до 8, предпочтительно от 3 до 6 мас.ч. стирольного блоксополимера, включающего по меньшей мере два блока моновинилароматического углеводорода (А) и по меньшей мере один блок сопряженного диена (В), при этом блоксополимерная композиция имеет содержание винила по меньшей мере 25 мас.%, предпочтительно от 25 до 40 мас.%, от общего содержания диена;
(ii) от 0 до 5, предпочтительно от 1 до 3 мас.ч. стирольного диблоксополимера, включающего один блок моновинилароматического углеводорода (А) и один блок сопряженного диена (В); и
(iii) от 0,5 до 3, предпочтительно от 1 до 2,5 мас.ч. этиленвинилацетатного сополимера,
где массовое соотношение (i)+(ii):(iii) составляет от 2:1 до 6:1, предпочтительно от 3:1 до 4:1.
2. Битумное вяжущее по п.1, отличающееся тем, что битум имеет величину пенетрации PEN около 300 дмм, как измерено в соответствии с ASTM D5 (при 25°С).
3. Битумное вяжущее по п.2, отличающееся тем, что битум имеет величину пенетрации PEN в пределах от 25 до 300 дмм, более предпочтительно в пределах от 30 до 250 дмм, наиболее предпочтительно в пределах от 40 до 200 дмм.
4. Битумное вяжущее по п.1, отличающееся тем, что компонент (i) представляет собой блоксополимер, имеющий кажущуюся молекулярную массу в пределах от 100 до 500 кг/моль.
5. Битумное вяжущее по п.4, отличающееся тем, что компонент (i) имеет содержание связанного стирола в пределах от 20 до 40 мас.%, предпочтительно от 28,5 до 32,5 мас.%, кажущуюся молекулярную массу в пределах от 120 до 200 кг/моль, предпочтительно от 138 до 162 кг/моль, и содержание винилполибутадиена по меньшей мере 35%.
6. Битумное вяжущее по п.1, отличающееся тем, что компонент (ii) представляет собой стирольный диблоксополимер, возможно содержащий не более 30% триблоксополимера на основе стирола и бутадиена и имеющий кажущуюся молекулярную массу в пределах от 75 до 225 кг/моль, предпочтительно от 100 до 200 кг/моль.
7. Битумное вяжущее по п.6, отличающееся тем, что компонент (ii) представляет собой чистый линейный диблоксополимер на основе стирола и бутадиена с содержанием связанного стирола в пределах от 30 до 32 мас.% и содержанием диблока около 78%.
8. Битумное вяжущее по п.1, отличающееся тем, что компонент (iii) представляет собой этиленвинилацетатный сополимер, имеющий индекс текучести расплава от 0,3 до 33 г/10 мин (ASTM D1238) и содержание винилацетата в пределах от 20 до 50 мас.% от массы сополимера.
9. Битумное вяжущее по п.8, отличающееся тем, что компонент (iii) имеет содержание винилацетата около 24 мас.% и индекс текучести расплава около 1,8 г/10 мин (ASTM D1238).
10. Битумное вяжущее по п.1, отличающееся тем, что битумное вяжущее имеет величину пенетрации PEN в пределах от 10 до 100 дмм, предпочтительно в пределах от 20 до 75 дмм (ASTM метод D5, при 25°С).
11. Асфальтовая смесь, содержащая от 2 до 8 мас.ч. битумного вяжущего по любому из пп.1-10 и от 98 до 92 мас.ч. заполнителя с прерывистым гранулометрическим составом или заполнителя без мелких и пылевидных фракций.
12. Асфальтовая смесь, содержащая от 2 до 8 мас.ч. битумного вяжущего по любому из пп.1-10 и от 98 до 92 мас.ч. порфирового заполнителя.
13. Пористое дорожное покрытие, изготовленное из асфальтовой смеси по п.11 или 12 путем уплотнения указанной асфальтовой смеси.